(57)【要約】【課題】電磁波遮蔽性能を十分に発揮することができると共に、編み織り作業が容易にして、通気性および可撓性並びに耐久性を備え、しかも肌触りの良い編物ないし織物を編み織りできる電磁波遮蔽効果の優れた電磁波遮蔽編織用複合糸および電磁波遮蔽編織物を提供する。【解決手段】撚り糸ないしフィラメント糸からなる芯糸２０に対して、導電性金属線材３０ｚ、３０ｓを、Ｚ撚りおよび／またはＳ撚りし、あるいは導電性金属線材からなる芯材（３０）に対し、撚り糸（２０ｚ、２０ｓ）ないしフィラメント糸をＺ撚りおよび／またはＳ撚りして、電磁波遮蔽編織用複合糸１０Ａ、１０Ｂ（１０Ｃ〜１０Ｅ）を構成し、これらの電磁波遮蔽編織用複合糸を縦糸と横糸とにそれぞれ使用し、編み織りして電磁波遮蔽編織物を構成する。【選択図】  図１
2004190194.tif 000002
【特許請求の範囲】
【請求項１】
撚り糸ないしフィラメント糸を芯糸とし、この芯糸に対して金、銀、銅、黄銅、鉄、亜鉛、カーボン、グラファイト、アルミニウム、チタン、ステンレス等の金属もしくはこれらの金属を含む合金等からなる導電性金属線材を、Ｚ撚りおよび／またはＳ撚りして構成することを特徴とする電磁波遮蔽編織用複合糸。
【請求項２】
金、銀、銅、黄銅、鉄、亜鉛、カーボン、グラファイト、アルミニウム、チタン、ステンレス等の金属もしくはこれらの金属を含む合金等からなる単一または複数本の導電性金属線材を芯材とし、この芯材に対して撚り糸ないしフィラメント糸を、Ｚ撚りおよび／またはＳ撚りして構成することを特徴とする電磁波遮蔽編織用複合糸。
【請求項３】
前記撚り糸またはフィラメント糸は、木綿、絹、麻、羊毛、ナイロン、ビニロン、ポリエステル繊維、アクリル繊維、塩化ビニリデン繊維、アセテート、レーヨン等の有機質繊維、ガラス繊維等の無機質繊維もしくはこれらの繊維を混用したものから選択使用することを特徴とする請求項１または２記載の電磁波遮蔽編織用複合糸。
【請求項４】
前記導電性金属線材は、直径が１〜３０μｍの金属もしくはこれらの金属を含む合金等の導電性金属線材からなることを特徴とする請求項１または２記載の電磁波遮蔽編織用複合糸。
【請求項５】
前記導電性金属線材は、ニッケル、錫、コバルト、クロム等の金属アレルギーの原因となる成分を含まないか、またはその成分の含有率が低いことを特徴とする請求項１または２記載の電磁波遮蔽編織用複合糸。
【請求項６】
請求項１および／または２記載の電磁波遮蔽編織用複合糸を、縦糸と横糸とにそれぞれ使用して編み織り構成したことを特徴とする電磁波遮蔽編織物。
【請求項７】
請求項１記載の電磁波遮蔽編織用複合糸を、縦糸と横糸とに使用すると共に、前記縦糸と横糸との関係において、導電性金属線材がそれぞれ同一方向となるようにＺ撚りまたはＳ撚りの糸を組合せて、縦糸と横糸との交差部分においてそれぞれ撚り線が同一方向となるように編み織り構成したことを特徴とする電磁波遮蔽編織物。
【請求項８】
請求項１記載の電磁波遮蔽編織用複合糸を、縦糸と横糸とに使用すると共に、前記縦糸と横糸との関係において、導電性金属線材がそれぞれ異なる方向となるようにＺ撚りとＳ撚りの糸を組合せて、縦糸と横糸との交差部分においてそれぞれ撚り線の方向が相反するように編み織り構成したことを特徴とする電磁波遮蔽編織物。
【請求項９】
前記縦糸および横糸のそれぞれピッチ間隔を３ｍｍ以下に編み織り構成することを特徴とする請求項６ないし８のいずれかに記載の電磁波遮蔽編織物。
【発明の詳細な説明】
【０００１】
【発明の属する技術分野】
本発明は、身体等に有害とされている電磁波に対する遮蔽効果を有し、この種の電磁波を発生する電子通信機器および各種の電子機器等のオペレータに対し、電磁波障害防止のための各種着衣、その他身の回りにおいて使用するシート類やカーテン等の内装材として、有効に適用することができる電磁波遮蔽編織用複合糸および電磁波遮蔽編織物に関するものである。
【０００２】
【従来の技術】
近年、携帯電話、ＰＨＳ電話、パソコン通信等の各種移動通信手段の発達によって、前記各種移動通信手段の間における電波の混信、通信内容の漏洩のみならず、コンピュータおよびこれによって制御される各種電子機器等の誤動作や、身体に対する電磁波障害等の問題が生じている。特に、身体に対する電磁波の悪影響は極めて重要であり、従来より電磁波遮蔽効果を有する衣服等について、種々の研究開発ないし提案がなされている。
【０００３】
例えば、カーボン、グラファイト、アルミニウム、銅、銀、ニッケル、チタン、錫、亜鉛等を含む合金、酸化インジウム、アモルファス金属等の導電性素材によって構成される繊維状、箔状、粉末状の導電性物質は、電磁波遮蔽性物質として電磁波遮蔽シートに使用されている。しかし、この種の電磁波遮蔽シートは、通気性や可撓性を欠くため、衣服等には適さない難点がある。
【０００４】
しかるに、織物や編物は、通気性と可撓性に富むシートとして有利であり、このことから、従来において、例えば織物や編物を構成する糸として、天然ゴム、合成ゴム等からなる弾性繊維の周囲に、黄銅、アルミニウム、ステンレス等よりなるフィラメント状ないし細幅リボン状の金属繊維を、螺旋状に巻き付けた導電性の複合弾性糸およびこれを用いて織成された織布が提案されている（特許文献１参照）。
【０００５】
また、アルミ箔をステープル繊維状に微細に裁断して得られたアルミニウム繊維と、綿やポリエステル等の通常の可紡性繊維との混紡糸を得ると共に、この混紡糸を経糸および緯糸に用いて織成した織地からなる電磁波シールド用カーテンが提案されている（特許文献２参照）。
【０００６】
さらに、紙またはセロハンからなる基材の片面に、アルミ箔、銅箔等の金属箔を貼合せ、さらに必要により金属箔上に表面が通電するように保護層を設けた扁平糸と、導電性繊維からなる芯糸に金属箔を外側として蛇腹撚りしてなる導電性金銀糸が提案されている（特許文献３参照）。
【０００７】
前記特許文献１に記載の導電性の複合弾性糸、アルミニウム繊維を含む混紡糸および導電性金銀糸は、それぞれ導電性を有すると共に、これらの糸を使用して通気性および可撓性を有し、しかも電磁波遮蔽性を有している織物や編物を得ることができる。しかしながら、前記特許文献１に記載のアルミニウム繊維と通常の可紡性繊維との混紡糸では、アルミニウム繊維が伸縮性を欠くことから、それが糸の長さ方向に連続するために伸縮性が殆どなく、得られる織物も粗硬で肌触りが悪くなる難点がある。しかも、この場合、それぞれ繊維の素材の相違によって生じる柔軟性や伸縮性の相違から、それらを混紡し加撚しても両者は均等に絡み合わず、剛直なアルミニウム繊維が抜け出して脱落し易く、両者を混紡すること自体が難しく、耐摩耗性のある織物を得ることができない難点がある。
【０００８】
また、前記特許文献２および特許文献３に記載の金属繊維ないし金属箔糸を有機繊維糸に螺旋状ないし蛇腹状に巻き付けた複合糸は、金属繊維ないし金属箔糸が伸縮性を有していないとしても、それが螺旋状に巻き付けられていて、複合糸の長さ方向に変形し易いスプリング状のコイル構造を有するので、比較的可撓で伸縮性のある織物が得られるが、例えば金属繊維ないし金属箔糸は、高価であり、製造コストが増大するばかりでなく、金属箔糸は金属箔を細く裁断して製造するために、その断面は角張った扁平形を有し、その角張った裁断口が複合糸の長さ方向に螺旋状に連続するので、織物は表面が粗硬で肌触りの悪いものとなる難点がある。
【０００９】
このような観点から、従来において、磨耗し難く、可撓で手触りがよく、電磁波遮蔽性に優れ、カーテンその他の内装材、ＯＡ機器カバー、ＯＡ機器を扱う作業者の作業衣等に適した織物として、金属モノフィラメントを、１０本以上の繊維で構成される芯糸に、螺旋状に巻き付けて成る扁平非真円形断面の複合糸を作成すると共に、この複合糸が少なくとも一部の経糸と、少なくとも一部の緯糸を構成してなる電磁波遮蔽織物が提案されている（特許文献４参照）。
【００１０】
すなわち、前記特許文献４に記載の電磁波遮蔽織物において、芯糸としては、ナイロン、ビニロン、ポリエステル繊維、アクリル繊維、塩化ビニリデン繊維、アセテート、レーヨン、絹等の有機質繊維の他に、無機質繊維であるガラス繊維が使用され、さらにはそれらの繊維を混用して使用され、これらの繊維は、好ましくは単糸繊度を３〜５デニールとし、芯糸の総デニールを１００〜２５０デニールに設定されている。
一方、金属モノフィラメントとしては、金属箔を裁断して得られた金属モノフィラメントを、さらにその金属を溶解する溶液に通したり、あるいはプレスロールに通して押し潰し、角張っていた裁断口に丸みを与えて、厚み７〜２０μｍ、幅１ｍｍ（１００μｍ）以下としたものが使用されている。そして、複合糸についても、同様にプレスロールに通すなど圧延して丸みを与えている。
【００１１】
【特許文献１】
実公平３−４０５９５号公報（実用新案登録請求の範囲、第１〜３頁、第１〜２図）
【特許文献２】
実公平３−３６５３８号公報（実用新案登録請求の範囲、第１〜２頁、第１〜３図）
【特許文献３】
実公昭６２−３９１０２号公報（実用新案登録請求の範囲、第１〜２頁、第１〜２図）
【特許文献４】
特開平８−２９１４３２号公報（特許請求の範囲、段落番号０００３〜００２２）
【００１２】
【発明が解決しようとする課題】
しかるに、前記従来技術に係る電磁波遮蔽織物は、織物を構成する全ての経糸と緯糸に前記複合糸を用いると、肌身が直接金属モノフィラメントに触れて着心地の悪いものとなるため、経糸と緯糸の数本おきに前記複合糸を用いたり、あるいは二重織組織によって複合糸が織物の内部や裏側に隠れて表面に表われないように織成する必要があり、このため織成作業が煩雑となるばかりでなく、電磁波遮蔽効果も低減する等の難点がある。
【００１３】
そこで、本発明者は、種々検討並びに試作を重ねた結果、木綿、絹、麻、羊毛、ナイロン、ビニロン、ポリエステル繊維、アクリル繊維、塩化ビニリデン繊維、アセテート、レーヨン等の有機質繊維、ガラス繊維等の無機質繊維もしくはこれらの繊維を混用したものからなる撚り糸ないしフィラメント糸を芯糸とし、この芯糸に対して金、銀、銅、黄銅、鉄、亜鉛、カーボン、グラファイト、アルミニウム、チタン、ステンレス等の金属もしくはこれらの金属を含む合金等からなる導電性金属線材（直径１〜３０μｍ）を、Ｚ撚り（左撚り）および／またはＳ撚り（右撚り）して構成することにより、電磁波遮蔽性能を十分に発揮することができると共に、編み織り作業が容易にして、通気性および可撓性を備え、しかも肌触りの良い編物ないし織物を編み織りできる電磁波遮蔽編織用複合糸を得ることができることを突き止めた。
【００１４】
また、金、銀、銅、黄銅、鉄、亜鉛、カーボン、グラファイト、アルミニウム、チタン、ステンレス等の金属もしくはこれらの金属を含む合金等からなる単一または複数本の導電性金属線材（直径１〜３０μｍ）を芯材とし、この芯材に対して木綿、絹、麻、羊毛、ナイロン、ビニロン、ポリエステル繊維、アクリル繊維、塩化ビニリデン繊維、アセテート、レーヨン等の有機質繊維、ガラス繊維等の無機質繊維もしくはこれらの繊維を混用したものからなる撚り糸ないしフィラメント糸を、Ｚ撚り（左撚り）および／またはＳ撚り（右撚り）して構成することによっても、電磁波遮蔽性能を十分に発揮することができると共に、編み織り作業が容易にして、通気性および可撓性を備え、しかも肌触りの良い編物ないし織物を編み織りできる電磁波遮蔽編織用複合糸を得ることができることを突き止めた。
【００１５】
なお、この場合に使用する導電性金属線材としては、直径が１〜３０μｍの鉄もしくはその合金またはステンレス・スチールの線材を好適に使用することができる。また、前記導電性金属線材は、ニッケル、錫、コバルト、クロム等の金属アレルギーの原因となる成分を含まないか、またはその成分の含有率が低いものとすれば好適である。
【００１６】
さらに、このように構成された電磁波遮蔽編織用複合糸をそれぞれ縦糸と横糸とに使用して、極めて良好な電磁波遮蔽効果を得ることができる電磁波遮蔽編織物を構成することができることを突き止めた。
【００１７】
特に、導電性金属線材をＺ撚り（左撚り）および／またはＳ撚り（右撚り）して構成した電磁波遮蔽編織用複合糸を縦糸と横糸とに使用する場合は、導電性金属線材がそれぞれ同一方向の撚り、すなわちＺ撚り同士またはＳ撚り同士としての組合せからなる編み織り構成とすることにより、縦糸と横糸との交差部分において撚り線が同一方向となるため、糸の馴染みが良好となり、組織の密な電磁波遮蔽編織物を得るのに好適であることを突き止めた。
【００１８】
また、縦糸と横糸との関係において、導電性金属線材がそれぞれ異なる方向の撚り、すなわちＺ撚りとＳ撚りの組合せからなる編み織り構成とすることにより、縦糸と横糸との交差部分において撚り線の方向が相反するため、糸の馴染みが悪くなるが、編織物の表面から見た撚り線は同一方向となり、これにより表面が平滑にして光沢を増し、組織が明瞭となる電磁波遮蔽編織物を得るのに好適であることを突き止めた。
【００１９】
このように構成した電磁波遮蔽編織用複合糸を使用して、編み織り構成してなる編織物としてのメッシュ構造は、導電性金属線材が相互に導通接触しなくても、高周波帯域の電磁波に対して、極めて有効な反射効果ないし吸収効果を発揮させることができることを突き止めた。
【００２０】
なお、本発明において、使用し得る撚り糸としては、その撚り数、撚り方法、外観等によって種別され、例えば（１）普通撚糸（片撚り糸、諸撚り糸）、（２）強撚糸（片撚り糸、諸撚り糸）および（３）飾り糸（撚り加工による飾り糸、その他の加工による飾り糸）等を使用することができる。
【００２１】
また、本発明において、電磁波遮蔽編織用複合糸を構成する場合のＺ撚り（左撚り）とＳ撚り（右撚り）とは、糸の上下を保持し、上端を左に回転すると撚り線は左下より右上に走り、これをＺ撚り（左撚り）という。また、糸の上下を保持し、上端を右に回転すると撚り線は右下より左上に走り、これをＳ撚り（右撚り）という。これらの撚り方向は、それぞれその使用目的によって、Ｚ撚りおよびＳ撚りのいずれでも組合せ使用することができる。
【００２２】
例えば、一方向に撚りをかけた片撚り糸、下撚りと反対方向に上撚りをかけた諸糸、太さを異にするビッコ諸糸、駒撚り糸、壁糸等各種のものが得られる。これらの中で、最も応用範囲の広い諸糸は、上撚りを下撚りの反対方向にかけ、下撚りを解舒し、繊維の位置を安定させ、糸に平滑性を与えることができる。なお、紡績糸の場合、単糸での撚り方向は、綿紡績においてはＺ撚り、毛紡績糸においてはＳ撚りであり、双糸の場合はその反対方向の撚りが多いため、他の撚り糸との加撚に際しては、それぞれ注意を要する。
【００２３】
従って、本発明の目的は、電磁波遮蔽性能を十分に発揮することができると共に、編み織り作業が容易にして、通気性および可撓性を備え、しかも肌触りの良い編物ないし織物を編み織りできる電磁波遮蔽編織用複合糸および電磁波遮蔽編織物を提供することにある。
【００２４】
【課題を解決するための手段】
前記の目的を達成するため、本発明に係る請求項１に記載の電磁波遮蔽編織用複合糸は、撚り糸ないしフィラメント糸を芯糸とし、この芯糸に対して金、銀、銅、黄銅、鉄、亜鉛、カーボン、グラファイト、アルミニウム、チタン、ステンレス等の金属もしくはこれらの金属を含む合金等からなる導電性金属線材を、Ｚ撚りおよび／またはＳ撚りして構成することを特徴とする。
【００２５】
本発明に係る請求項２に記載の電磁波遮蔽編織用複合糸は、金、銀、銅、黄銅、鉄、亜鉛、カーボン、グラファイト、アルミニウム、チタン、ステンレス等の金属もしくはこれらの金属を含む合金等からなる単一または複数の導電性金属線材を芯材とし、この芯材に対して撚り糸ないしフィラメント糸を、Ｚ撚りおよび／またはＳ撚りして構成することを特徴とする。
【００２６】
本発明に係る請求項３に記載の電磁波遮蔽編織用複合糸は、前記撚り糸またはフィラメント糸は、木綿、絹、麻、羊毛、ナイロン、ビニロン、ポリエステル繊維、アクリル繊維、塩化ビニリデン繊維、アセテート、レーヨン等の有機質繊維、ガラス繊維等の無機質繊維もしくはこれらの繊維を混用したものから選択使用することを特徴とする。
【００２７】
本発明に係る請求項４に記載の電磁波遮蔽編織用複合糸は、前記導電性金属線材は、直径が１〜３０μｍの金属もしくはこれらの金属を含む合金等の導電性金属線材からなることを特徴とする。
【００２８】
本発明に係る請求項５に記載の電磁波遮蔽編織用複合糸は、前記導電性金属線材は、ニッケル、錫、コバルト、クロム等の金属アレルギーの原因となる成分を含まないか、またはその成分の含有率が低いことを特徴とする。
【００２９】
本発明に係る請求項６に記載の電磁波遮蔽編織物は、前記電磁波遮蔽編織用複合糸を、それぞれ縦糸と横糸とに使用して編み織り構成したことを特徴とする。
【００３０】
本発明に係る請求項７に記載の電磁波遮蔽編織物は、前記導電性金属線材をＺ撚りおよび／またはＳ撚りして構成した電磁波遮蔽編織用複合糸を縦糸と横糸とに使用する場合、導電性金属線材がそれぞれ同一方向となるようにＺ撚りまたはＳ撚りの糸を組合せて、縦糸と横糸との交差部分においてそれぞれ撚り線が同一方向となるように編み織り構成したことを特徴とする。
【００３１】
本発明に係る請求項８に記載の電磁波遮蔽編織物は、前記導電性金属線材をＺ撚りおよび／またはＳ撚りして構成した電磁波遮蔽編織用複合糸を縦糸と横糸とに使用する場合、導電性金属線材がそれぞれ異なる方向となるようにＺ撚りとＳ撚りの糸を組合せて、縦糸と横糸との交差部分においてそれぞれ撚り線の方向が相反するように編み織り構成したことを特徴とする。
【００３２】
本発明に係る請求項９に記載の電磁波遮蔽編織物は、前記縦糸および横糸のそれぞれピッチ間隔を２ｍｍ以下に編み織り構成することを特徴とする。
【００３３】
【発明の実施の形態】
次に、本発明に係る電磁波遮蔽編織用複合糸および電磁波遮蔽編織物の実施例につき、添付図面を参照しながら以下詳細に説明する。
【００３４】
図１の（ａ）、（ｂ）は、本発明に係る電磁波遮蔽編織用複合糸の一実施態様をそれぞれ示すものである。すなわち、この実施態様においては、単一または複数本の撚り糸ないしフィラメント糸からなる芯糸２０に対し、直径が１０〜３０μｍからなる単一の導電性金属線材３０ｚ、３０ｓを、Ｚ撚り〔図１の（ａ）参照〕、またはＳ撚り〔図１の（ｂ）参照〕して、それぞれ電磁波遮蔽編織用複合糸１０Ａおよび１０Ｂを構成したものである。
【００３５】
図２の（ａ）〜（ｃ）は、本発明に係る電磁波遮蔽編織用複合糸の別の実施態様をそれぞれ示すものである。すなわち、この実施態様においては、直径が１０〜３０μｍからなる単一または複数本の導電性金属線材からなる芯材３０に対し、単一または複数本の撚り糸２０ｚ、２０ｓないしフィラメント糸を、Ｚ撚り〔図２の（ａ）参照〕、またはＳ撚り〔図２の（ｂ）参照〕、さらにはＺ撚りとＳ撚り〔図２の（ｃ）参照〕して、それぞれ電磁波遮蔽編織用複合糸１０Ｃ、１０Ｄおよび１０Ｅを構成したものである。
【００３６】
本実施例において使用する導電性金属線材３０としては、金、銀、銅、黄銅、鉄、亜鉛、カーボン、グラファイト、アルミニウム、チタン、ステンレス等の金属もしくはこれらの金属を含む合金等からなる導電性金属線材であって、直径が１〜３０μｍのものを好適に使用することができる。
【００３７】
また、本実施態様において、使用する撚り糸２０としては、一般にその撚り数、撚り方法、外観等によって、次の３種に大別される。
（１）普通撚糸（約１０００回／ｍ以下の撚り数）として、片撚り糸、諸撚り糸の種類がある。
（２）強撚糸（約３０００回／ｍ以下の撚り数）として、片撚り糸、諸撚り糸の種類がある。
（３）飾り糸（特異な外観形態を与えた撚り糸であって、飾撚糸、意匠糸ともいう）として、撚り加工による飾り糸、その他の加工による飾り糸の種類がある。
【００３８】
【実施例１】
しかるに、図１の（ａ）に示す実施例は、単一または複数本の撚り糸ないしフィラメント糸からなる芯糸２０に対し、単一の導電性金属線材３０ｚとして、直径３０μｍのステンレス・スチールワイヤをＺ撚りして、電磁波遮蔽編織用複合糸１０Ａを構成したものである。なお、前記芯糸２０の具体例については後述する。
【００３９】
また、図１の（ｂ）に示す実施例は、単一または複数本の撚り糸ないしフィラメント糸からなる芯糸２０に対し、単一の導電性金属線材３０ｓとして、直径３０μｍのステンレス・スチールワイヤをＳ撚りして、電磁波遮蔽編織用複合糸１０Ｂを構成したものである。なお、前記芯糸２０の具体例については後述する。
【００４０】
【実施例２】
一方、図２の（ａ）に示す実施例は、直径３０μｍのステンレス・スチールワイヤからなる単一の導電性金属線材３０に対し、単一または複数本の撚り糸２０ｚないしフィラメント糸をＺ撚りして、電磁波遮蔽編織用複合糸１０Ｃを構成したものである。なお、前記撚り糸２０ｚの具体例については後述する。
【００４１】
また、図２の（ｂ）に示す実施例は、直径１５μｍのステンレス・スチールワイヤからなる複数本（２本）の導電性金属線材３０に対し、単一または複数本の撚り糸２０ｓないしフィラメント糸をＳ撚りして、電磁波遮蔽編織用複合糸１０Ｄを構成したものである。なお、前記撚り糸２０ｓの具体例については後述する。
【００４２】
さらに、図２の（ｃ）に示す実施例は、直径１０μｍのステンレス・スチールワイヤからなる複数本（３本）の導電性金属線材３０に対し、単一または複数本の撚り糸２０ｚ、２０ｓないしフィラメント糸をＺ撚りおよびＳ撚りして、電磁波遮蔽編織用複合糸１０Ｅを構成したものである。なお、前記撚り糸２０ｚ、２０ｓの具体例については後述する。
【００４３】
このように構成される前記各実施例の電磁波遮蔽編織用複合糸１０Ａ、１０Ｂおよび１０Ｃ、１０Ｄ、１０Ｅは、平編、ゴム編、両面編等による編物として、あるいは平織、斜文織、朱子織等による織物として、電磁波障害防止のための各種着衣、その他身の回りにおいて使用するシート類やカーテン等の内装材として、適宜編み織りして有効に適用することができる。
【００４４】
次に、前記各実施例における電磁波遮蔽編織用複合糸１０Ａ、１０Ｂおよび１０Ｃ、１０Ｄ、１０Ｅとして、それぞれ使用される撚り糸２０の具体的な使用例について、以下詳細に説明する。
【００４５】
（Ａ）．普通撚糸を使用する場合
一般に、綿、絹、麻、羊毛等の紡績糸は原糸に加撚加工を施さずに、そのまま使用されることが多いが、絹、レーヨン、合成繊維等のフィラメント糸は強度太さを増すために、糸１本または２本以上を合せて撚り加工が施される。
そこで、本発明に係る電磁波遮蔽編織用複合糸に使用する撚り糸２０としては、糸１本または２本以上を引揃えて、Ｚ（左）またはＳ（右）方向に、例えば約１０００回／ｍ以下の撚り数で加撚して構成した普通撚糸としての片撚り糸および諸撚り糸を使用することができる。
【００４６】
片撚り糸の場合は、編み織りする際に、縦糸に使用されるものは編み織り中に摩擦を生じる度合いが多いため、横糸のものより多く加撚する必要がある。また、朱子織のように柔軟さ、光沢を要求されるものは、比較的に撚り数を少なくする必要がある等、それぞれ用途に応じて適当な撚り数を設定する必要がある。
【００４７】
また、諸撚り糸は、糸１本または２本以上を引揃えて、撚りを加え（下撚り）、これに２本以上を引揃えて、下撚りの反対方向に撚り（上撚り）をかけたものである。
【００４８】
この諸撚り糸は、それぞれ編み織りする際の使用目的によって、（ａ）２本諸・片１本諸・双糸、（ｂ）３本諸・三子諸、（ｃ）４本諸・片２本諸・２本二子、（ｄ）６本諸・片３本諸・３本二子、（ｅ）片２本三子諸、等とすることができる。このように、諸撚り糸は最も応用範囲が広く、上撚りを下撚りの反対方向にかけ、下撚りを解舒し、繊維の位置を安定させ、糸に平滑性を与えることができる特徴がある。なお、紡績糸の場合、単糸での撚り方向は、綿紡績においてはＺ撚り、毛紡績糸においてはＳ撚りであり、双糸の場合はその反対方向の撚りが多いため、その他の撚り糸との加撚に際しては、それぞれ注意を要する。
【００４９】
（Ｂ）．強撚糸を使用する場合
また、本発明に係る電磁波遮蔽編織用複合糸に使用する撚り糸２０としては、編み織りする際に、編織物にシボ、冷感、重厚感を持たせるために、糸１本または２本以上を引揃えて、例えば約１０００回／ｍ以上３０００回／ｍ以下の撚り数で加撚して構成した強撚糸としての片撚り糸および諸撚り糸を使用することができる。
【００５０】
強撚片撚り糸は、細糸の場合、編み織りする際に、縦糸および横糸のどちらにも使用されるが、太糸の場合、大部分が横糸に使用される。また、この強撚片撚り糸を横糸に使用した場合のシボ立ちに際しては、撚り数、太さ、打込み順序の変換等により、相当異なった形を表す。すなわち、左右撚りのいずれか一方のみを使用した片シボ織物は、そのシボ立ちは大体織物の縦方向に細く立ち、また左右の強撚糸を使用した織物は、片シボ織物より平均したシボ立ちが得られる。
【００５１】
なお、前記強撚糸の打込み順により、一越織物、二越織物、四越織物等が得られる。そして、一越とは、左右の強撚糸を交互に打込むことであり、この場合のシボは比較的細かく、二越、四越等、２本以上同じ方向の撚り糸を打込んだ場合は、シボ立ちが粗くなる。また、糸の細いものは、太いものよりもシボ立ちが細かくなる。
【００５２】
また、強撚諸撚り糸は、強撚片撚り糸の回復力を、緒撚りにしてある程度安定させたものであり、片撚り糸とは異なった作用を有し、編み織りして得られた編織物も異なった地風を表す。なお、この強撚諸撚り糸として、強下撚りをかけた太い糸（地糸）に、細い無撚り糸（芯糸）を引き揃えて、下撚りと反対方向の上撚りを施した壁糸が知られている。この壁糸は、芯糸が撚り縮みを起こし、地糸は解撚して、芯糸の周囲に搦みつき、螺旋状の外観を呈している。また、この壁糸を２本を引き揃えて、さらに上撚りをかけたものがダブル壁糸である。この壁糸は、強撚糸としての回復力、縮み力は少なく、織物にした場合、糸にできた螺旋状の地糸の凹凸により、シボ立ちと同じような織物面の変化を表すことができる。
【００５３】
さらに、強撚諸撚り糸として、糸１本または２本以上を引き揃えて下撚りをかけ、これを２本以上引き揃えて下撚りと反対の方向に撚りをかけた駒撚り糸が知られている。この駒撚り糸は、諸撚り糸と同じ方法で加撚されるが、下撚り、上撚りとも普通諸撚り糸より撚りの強いものである。そして、駒撚り糸は、冷たくさらっとした地風が要求される夏用の編織物として好適である。
【００５４】
（Ｃ）．飾り糸を使用する場合
さらに、本発明に係る電磁波遮蔽編織用複合糸に使用する撚り糸２０としては、２本以上の糸を撚り合せて糸の太さ、色、撚り数、撚り方向、撚り強さ、原料および給糸速度等を変えて撚り合せ、特異な外観形態を与えた飾り糸を使用することができる。
【００５５】
この飾り糸は、意匠糸あるいは飾り撚り糸とも称し、一般に糸の芯になる芯糸の上に飾りとなる飾り糸を、数種の方法により特殊の外観を与えるように巻き、さらに崩れを防止するため押え糸を施した構成からなり、（ａ）ノップ系統、（ｂ）ループ系統、（ｃ）前記両系統の組合せ、（ｄ）スラブヤーン等の種類がある。
【００５６】
【実施例３】
前述した各実施例において得られた電磁波遮蔽編織用複合糸１０Ａ、１０Ｂおよび１０Ｃ、１０Ｄ、１０Ｅは、図３に示すように、それぞれ縦糸１２と横糸１４とに使用して、編み織り構成することにより、電磁波遮蔽効果を有する電磁波遮蔽編織物を得ることができる。この場合、縦糸１２と横糸１４とのそれぞれピッチ間隔Ｐ12、Ｐ14を、２ｍｍ以下の寸法に設定すれば好適である。
【００５７】
【実施例４】
特に、前記実施例１において得られた電磁波遮蔽編織用複合糸１０Ａ、１０Ｂを使用する場合は、図４の（ａ）および（ｂ）に示すように、縦糸１２と横糸１４との関係において、導電性金属線材３０がそれぞれ同一方向の撚り、すなわちＺ撚り同士の縦糸１２ｚと横糸１４ｚとの組合せ〔図４の（ａ）参照〕、またはＳ撚り同士の縦糸１２ｓと横糸１４ｓとの組合せ〔図４の（ｂ）参照〕として、それぞれ編み織り構成する。このように構成することにより、縦糸１２と横糸１４との交差部分において、それぞれ撚り線が同一方向となるため、糸の馴染みが良好となり、組織の密な電磁波遮蔽編織物を得ることができる。
【００５８】
【実施例５】
また、前記実施例１において得られた電磁波遮蔽編織用複合糸１０Ａ、１０Ｂを使用する場合、図５の（ａ）および（ｂ）に示すように、縦糸１２と横糸１４との関係において、導電性金属線材３０がそれぞれ異なる方向の撚り、すなわちＺ撚りの縦糸１２ｚとＳ撚りの横糸１４ｓとの組合せ〔図５の（ａ）参照〕、またはＳ撚りの縦糸１２ｓとＺ撚りの横糸１４ｚとの組合せ〔図５の（ｂ）参照〕として、それぞれ編み織り構成する。このように構成することにより、縦糸１２と横糸１４との交差部分において、それぞれ撚り線が相反するため、糸の馴染みが悪くなるが、編織物の表面から見た撚り線は同一方向となり、これにより表面が平滑にして光沢を増し、組織が明瞭となる電磁波遮蔽編織物を得ることができる。
【００５９】
〔電磁波遮蔽性能試験〕
前述した実施例による本発明に係る電磁波遮蔽編織物について、ＫＥＣ法（社団法人関西電子工業新興センターの試験方法）に準拠して、電磁波遮蔽性能試験を行った。
【００６０】
１．試料１
実施例１により得られた電磁波遮蔽編織用複合糸１０Ａを使用して、実施例４により編み織り構成した電磁波遮蔽編織物について、洗濯未処理の場合と、ＪＩＳ  Ｌ０２１７  １０３法により洗濯処理を５０回繰り返した後に吊り干し乾燥した場合とについて、それぞれ測定した結果は、次表１に示す通りである。
【００６１】
【表１】
2004190194.tif 000003
【００６２】
２．試料２
実施例１および実施例２により得られた電磁波遮蔽編織用複合糸１０Ａ、１０Ｂを使用して、実施例５により編み織り構成した電磁波遮蔽編織物について、洗濯未処理の場合と、ＪＩＳ  Ｌ０２１７  １０３法により洗濯処理を５０回繰り返した後に吊り干し乾燥した場合とについて、それぞれ測定した結果は、次表２に示す通りである。
【００６３】
【表２】
2004190194.tif 000004
【００６４】
前記表１および表２に示す測定結果から明らかなように、本発明に係る電磁波遮蔽編織用複合糸を使用した電磁波遮蔽編織物は、周波数レンジ１００ＭＨｚから１ＧＨｚにおいて、それぞれ電界の遮蔽効果が、試料１では１４ｄＢ以上、試料２では１２ｄＢ以上の測定結果が得られ、十分な電磁波遮蔽性能を有することが確認された。特に、洗濯処理後においても、十分な電磁波遮蔽性能を維持することができ、耐久性に優れた電磁波遮蔽編織物を得ることができることが確認された。
【００６５】
なお、電磁波遮蔽効果の測定に用いたＫＥＣ法は、近傍電磁界での評価を対象としたもので、遠方電磁界での評価を対象としたＭＩＬ−ＳＴＤ−２８５に準拠した方法では、同じ測定周波数帯において、それぞれの試料（電磁波遮蔽編織物）は、電界の遮蔽効果において、２５ｄＢ以上の測定結果が得られている。
ここでいう、近傍電磁界および遠方電磁界とは、電磁波の放射源から観測点までの距離Ｄ（ｍ）、電磁波の波長λ（ｍ）とした場合、Ｄ＜λ／２πのときを近傍電磁界、Ｄ＞λ／２πのときを遠方電磁界としている。
【００６６】
今日において、パソコンをはじめとするデジタル機器からの意図しない漏洩電磁波、およびＴＶ放送、携帯電話、無線通信、無線ＬＡＮ等の意図的に放射される電磁波は、いずれもが殆どの場合、その周波数は１００ＭＨｚ以上の高い周波数帯に属している。例えば、周波数１００ＭＨｚの時の近傍電磁界および遠方電磁界の境となる距離Ｄを求めると、約０．４８ｍであり、１０００ＭＨｚでは約０．０４８ｍと非常に小さくなる。
しかるに、電磁波遮蔽編織物の主な用途は、電磁波遮蔽効果を有する衣服等であり、また電磁波遮蔽効果を有するカーテン等である。一般的に、電磁波の放射源と、人あるいはカーテンとの距離Ｄは、携帯電話の通話時等の特別の場合を除けば、殆どの場合は、数１０ｃｍ以上は離れている。従って、高い周波数を遮蔽することを目的とする本発明の電磁波遮蔽編織用複合糸および電磁波遮蔽編織物においては、近傍電磁界に適したＫＥＣ法でのデータよりも、遠方電磁界でのデータが大きな意味を持つことになる。すなわち、前述したように、遠方電磁界における２５ｄＢの遮蔽効果は、９４．４％の遮蔽率に相当し、入射する電磁波の電力の僅か０．３％のみが、試料（電磁波遮蔽編織物）を通過するだけとなる。
【００６７】
以上、本発明の好適な実施例について説明したが、本発明は前記実施例に限定されることなく、例えば導電性金属線材については、種々の金属線材を適用することが可能であり、特に鉄もしくはその合金が好適でありる。また、この場合、ニッケル、錫、コバルト、クロム等の金属アレルギーの原因となる成分を全く含まないか、またはその成分の含有率の低いものが好適である。さらに、導電性金属線材の使用本数や直径寸法についても、任意に選択することができる。そして、撚り糸ないしフィラメント糸についても、使用目的に適合させて任意の素材を採用することが可能であり、その他本発明の精神を逸脱しない範囲内において、多くの設計変更が可能である。
【００６８】
【発明の効果】
前述した実施例から明らかな通り、本発明の請求項１ないし５に記載の電磁波遮蔽編織用複合糸によれば、電磁波遮蔽性能を十分に発揮することができると共に、編み織り作業が容易にして、通気性および可撓性を備え、しかも導電性金属線材が表面に露呈することなく、肌触りの良好な電磁波遮蔽編織用複合糸を得ることができる。
【００６９】
特に、本発明の請求項１ないし５に記載の電磁波遮蔽編織用複合糸を使用して、請求項６ないし９に記載の衣料としての編織物を作成する場合には、通常の衣料と全く異なることのない感触と体裁とを保持することができるばかりでなく、洗濯に対する耐性効果も十分に維持することができ、衣料としての耐久性と共に電磁波遮蔽効果も十分に保持することができる等、多くの優れた効果を奏する。
【図面の簡単な説明】
【図１】本発明に係る電磁波遮蔽編織用複合糸の実施例を示すものであって、（ａ）は芯糸に対して導電性金属線材をＺ撚りする場合の要部説明図、（ｂ）は芯糸に対して導電性金属線材をＳ撚りする場合の要部説明図である。
【図２】本発明に係る電磁波遮蔽編織用複合糸の別の実施例を示すものであって、（ａ）は導電性金属線材を芯材としてこれに撚り糸ないしフィラメント糸をＺ撚りする場合の要部説明図、（ｂ）は導電性金属線材を芯材としてこれに撚り糸ないしフィラメント糸をＺ撚りする場合の要部説明図、（ｃ）は導電性金属線材を芯材としてこれに撚り糸ないしフィラメント糸をそれぞれＺ撚りおよびＳ撚りする場合の要部説明図である。
【図３】本発明に係る電磁波遮蔽編織用複合糸をそれぞれ縦糸と横糸とに使用して構成した電磁波遮蔽編織物の実施例を示す要部説明図である。
【図４】図１に示す電磁波遮蔽編織用複合糸による縦糸と横糸の組合せによる本発明に係る電磁波遮蔽編織物の実施例を示すものであって、（ａ）は導電性金属線材がＺ撚りの縦糸と横糸との組合せを示す要部説明図、（ｂ）は導電性金属線材がＳ撚りの縦糸と横糸との組合せを示す要部説明図である。
【図５】図１に示す電磁波遮蔽編織用複合糸による縦糸と横糸の組合せによる本発明に係る電磁波遮蔽編織物の別の実施例を示すものであって、（ａ）は導電性金属線材がＺ撚りの縦糸とＳ撚りの横糸との組合せを示す要部説明図、（ｂ）は導電性金属線材がＳ撚りの縦糸とＺ撚りの横糸との組合せを示す要部説明図である。
【符号の説明】
１０Ａ、１０Ｂ  電磁波遮蔽編織用複合糸
１０Ｃ、１０Ｄ、１０Ｅ  電磁波遮蔽編織用複合糸
１２  縦糸
１２ｚ  Ｚ撚り縦糸
１２ｓ  Ｓ撚り縦糸
１４  横糸
１４ｚ  Ｚ撚り横糸
１４ｓ  Ｓ撚り横糸
２０  撚り糸（芯糸）
２０ｚ  Ｚ撚りの撚り糸
２０ｓ  Ｓ撚りの撚り糸
３０  導電性金属線材（芯材）
３０ｚ  Ｚ撚りの導電性金属線材
３０ｓ  Ｓ撚りの導電性金属線材
Ｐ12  縦糸のピッチ間隔
Ｐ14  横糸のピッチ間隔
【図１】
2004190194.tif 000005
【図２】
2004190194.tif 000006
【図３】
2004190194.tif 000007
【図４】
2004190194.tif 000008
【図５】
2004190194.tif 000009